(57)【要約】【課題】人に精神的な圧迫感を与えることがなく、昆虫の飛来を防止できるポリエステル樹脂成形体を提供する。【解決手段】厚さが１〜１０ｍｍの成形体であり、３９０ｎｍ以下の波長の光を実質的に遮蔽し、３９０〜７００ｎｍの波長の光の平均透過率が４０〜７５％であり、７００ｎｍ以上の波長の光の透過率が８０％以上である、透光性のポリエステル樹脂成形体とする。３９０ｎｍ以下の波長の光を実質的に遮蔽し、３９０〜７００ｎｍの波長の光の平均透過率が４０〜７０％であるので、走光性昆虫の飛来を防止できる。また、３９０〜７００ｎｍの波長の光の平均透過率が４０〜７０％であるので、成形体の色相が濃い色相となることはなく薄い色相となり、人に精神的な圧迫感を与えることがない。【選択図】なし【特許請求の範囲】
【請求項１】
厚さが１〜１０ｍｍの透光性ポリエステル樹脂成形体であり、３９０ｎｍ以下の波長の光を実質的に遮蔽し、３９０〜７００ｎｍの波長の光の平均透過率が４０〜７５％であり、７００ｎｍ以上の波長の光の透過率が８０％以上であることを特徴とするポリエステル樹脂成形。
【請求項２】
請求項１の成形体において、３９０ｎｍ以下の波長の光を実質的に遮蔽し、３９０〜４８０ｎｍの波長の光の平均透過率が１５〜３０％であり、４８０〜７００ｎｍの波長の光の平均透過率が５０〜８０％であり、７００ｎｍ以上の波長の光の透過率が８５％以上であることを特徴とするポリエステル樹脂成形体。
【請求項３】
請求項１の成形体において、光の波長別透過率を示すグラフの３９０〜７００ｎｍの範囲において、４６０〜５００ｎｍに極大点を、５６０〜６５０ｎｍに極小点を夫々有し、前記極大点の透過率が前記極小点の透過率より大きいことを特徴とするポリエステル樹脂成形体。
【請求項４】
請求項１の成形体において、３８０ｎｍ以下の波長の光を実質的に遮蔽し、４００ｎｍの波長の光の透過率が１〜２０％であり、４２０ｎｍの波長の光の透過率が７０〜８０％であり、４４０ｎｍ以上の波長の光の透過率が７０％以上であることを特徴とするポリエステル樹脂成形体。
【発明の詳細な説明】
【技術分野】
【０００１】
本発明は、走光性昆虫の飛来を抑制するポリエステル樹脂成形体に関する。
【背景技術】
【０００２】
ポリエステル樹脂は、透光性に富み、燃焼したときに有害なガスを発生することがないため、近年種々の用途に使用されている。このポリエステル樹脂のなかでも、ジカルボン酸とエチレングリコールとシクロヘキサンジメタノールとを共重合させた非晶質ポリエステル樹脂は、冷間で折り曲げしても白化せず、且つ製造も容易であるから、シートや板材としての用途が拡大している。例えば、走光性昆虫の飛来を抑制した厚さ１〜１０ｍｍの成形体が用途の１つとして開発された（特許文献１）。該成形体は、５２０ｎｍ以下の波長の光を遮断することで、走光性昆虫の飛来を防止する機能を有することが確認され、食品工場の間仕切り材などに使用されている。
【特許文献１】特開２００３−１２８７９６号公報
【発明の開示】
【発明が解決しようとする課題】
【０００３】
しかし、５２０ｎｍ以下の波長を遮断すると、必然的に色相が濃いオレンジ色となり、昆虫の飛来防止は行なえるものの、その濃いオレンジ色のために一部の人に精神的な圧迫感を与えるという問題があつた。
本発明は、上記問題を解決するためになされたものであって、人に精神的な圧迫感を与えることがなくて、昆虫の飛来を防止できるポリエステル樹脂成形体を提供することを目的とする。
【課題を解決するための手段】
【０００４】
そのため、本発明に係るポリエステル樹脂成形体は、厚さが１〜１０ｍｍの透光性ポリエステル樹脂成形体であり、３９０ｎｍ以下の波長の光を実質的に遮蔽し、３９０〜７００ｎｍの波長の光の平均透過率が４０〜７５％であり、７００ｎｍ以上の波長の光の透過率が８０％以上であることを特徴とするものである。
【０００５】
本発明のポリエステル樹脂成形体において、３９０ｎｍ以下の波長の光を実質的に遮蔽し、３９０〜４８０ｎｍの波長の光の平均透過率が１５〜３０％であり、４８０〜７００ｎｍの波長の光の平均透過率が５０〜８０％であり、７００ｎｍ以上の波長の光の透過率が８５％以上であることが好ましい。
また、本発明のポリエステル樹脂成形体において、光の波長別透過率を示すグラフの３９０〜７００ｎｍの範囲において、４６０〜５００ｎｍに極大点を、５６０〜６５０ｎｍに極小点を夫々有し、前記極大点の透過率が前記極小点の透過率より大きいことが好ましい。
さらに、本発明のポリエステル樹脂成形体において、３８０ｎｍ以下の波長の光を実質的に遮蔽し、４００ｎｍの波長の光の透過率が１〜２０％であり、４２０ｎｍの波長の光の透過率が７０〜８０％であり、４４０ｎｍ以上の波長の光の透過率が７０％以上であることも好ましい。
【発明の効果】
【０００６】
本発明のポリエステル樹脂成形体は、３９０ｎｍ以下の波長の光を実質的に遮蔽し、且つ３９０〜７００ｎｍの波長の光の平均透過率が４０〜７０％であるので、走光性昆虫の飛来を防止できる。また３９０〜７００ｎｍの波長の光の平均透過率が４０〜７０％であるので、成形体の色相が濃い色相となることはなくて薄い色相となり、人に精神的な圧迫感を与えることがない。更に、３９０〜７００ｎｍの光が一部透過するので、成形体の色相が濃いオレンジ色となることはなくて薄い色相となり、種々の色相の成形体にすることができる。
【発明を実施するための最良の形態】
【０００７】
本発明の実施形態を以下図面に基づいて説明するが、これに限定するものではない。
図1は、本発明のポリエステル樹脂成形体の断面図であり、基層１の一層からなる板材である。
【０００８】
基層１は、透光性のポリエステル樹脂よりなる厚さが１〜１０ｍｍ、好ましくは２〜６ｍｍの板材であり、該基層１には顔料や染料などの着色剤、及び他の添加剤、例えば紫外線吸収剤や酸化防止剤などを添加して、３９０ｎｍ以下の波長の光を実質的に遮蔽し、３９０〜７００ｎｍの波長の光の平均透過率を４０〜７５％に、７００ｎｍ以上の波長の光の透過率を８０％以上となるようになされている板状の成形体である。
なお、実質的に遮断するとは、３９０ｎｍ以下の波長の光を９８％以上、好ましくは９９％以上遮断することをいう。
【０００９】
上記透光性ポリエステル樹脂としては、結晶性ポリエステル樹脂、非晶質ポリエステル樹脂、ポリエステル樹脂とポリカーボネート樹脂との混合樹脂などが用いられる。この中でも、非晶質ポリエステル樹脂からなる成形体は冷間で２次加工できるし、機械的強度も有し、且つ透明性にも優れているので、好ましく用いられる。この非晶質ポリエステル樹脂は、ポリエチレンテレフタレートにおけるエチレングリコール成分の１０〜７０％を１，４シクロヘキサンジメタノールに置換した、ジカルボン酸とエチレングリコールと１，４シクロヘキサンジメタノールとの共重合樹脂が代表的な樹脂であり、イーストマンケミカル社より「ＳＰＥＣＴＡＲ」の商品名で販売されている。このほか、上記非晶質共重合樹脂とポリカーボネート樹脂とを混合して耐熱性を向上した混合樹脂も好ましく用いられる。この樹脂で製された成形体は工場の出入り口に用いたり、食品機械カバーなどに用いても破損することがないうえに、異形品形状が必要なときには冷間で曲げて形状を整えたり、或は真空成形や圧空成形などにより異形品を容易に成形することができる。
【００１０】
上記透光性ポリエステル樹脂に着色剤を添加して、各波長における光の透過率を、上記の如く、全部若しくは一部遮蔽する。この着色剤は、主に顔料或は染料が使用されるが、この顔料としてはアゾ系、アンソラキノン系、フタロシアン系、紺青（群青）などが好ましく用いられ、また、染料としてはアンソラキノン系、ペリレン系、ペリノン系などが好ましく用いられて、これらの顔料又は染料が単独で或は組み合わされて０．００００１〜０．１質量％、好ましくは０．０００１〜０．０１質量％添加される。
【００１１】
このように、着色剤を種々組み合わせて添加して、３９０ｎｍ以下の波長の光を実質的に遮蔽し、また、３９０〜７００ｎｍの波長の光の平均透過率を４０〜７５％とし、７００ｎｍ以上の光の透過率を８０％以上となるようにする。さらに、厚さ３ｍｍに相当する板材の全光線透過率が４０〜９０％、好ましくは６０〜８５％に、ヘーズが３％以下、好ましくは１％以下となるようになされる。
【００１２】
この着色剤を添加した成形品の、波長別透過率を示す代表的なグラフを図２に模式的に示す。図２（ａ）は、波長が７００ｎｍから３９０ｎｍと短くなるにつれて徐々に透過率が減少している模式グラフを示す。また、図２（ｂ）は、７００ｎｍから４４０ｎｍまではそれ程透過率が減少しないが、４４０ｎｍより短くなると急激に減少する模式グラフを示す。また、図２（ｃ）は、６００〜５６０ｎｍの間で透過率が減少して極小となり、さらに波長が短くなると透過率が増加して５００〜４６０ｎｍの間で極大となり、さらに波長が短くなると透過率が減少し、３９０ｎｍ以下の波長では実質的に０％となる模式グラフを示す。この図２（ｃ）のグラフにおいて、極大点の透過率は極小点のそれより大きい透過率を示す。
【００１３】
このような、３９０ｎｍ以下の波長の光を実質的に遮蔽し且つ３９０〜７００ｎｍの波長の光の平均透過率が４０〜７５％である成形体は、走光性昆虫の飛来を防止することができるし、５２０ｎｍより短い波長を一部遮蔽し一部透過しているので、濃いオレンジ色となることはなくて薄い色相とすることができ、種々の色相にすることもできる。さらに、可視光（３８０〜８００ｎｍ）も一部透過させるから薄い色相の透光性成形体となり、精神的な圧迫を人に与えることもないし、該成形体で仕切られた向こう側をよく視認することができるし、向こう側の物の色相も確認できる。更に、７００ｎｍ以上の波長の光の透過率を８０％以上にすることができるので、透光性の成形品とすることができる。
【００１４】
上記の如き構成の本発明の走光性昆虫飛来を防止する成形体は、非晶質ポリエステル樹脂に顔料或は染料（着色剤）、更には紫外線吸収剤を添加した樹脂配合物を押出し成形することにより、或は射出成形することにより容易に製造することができる。さらに、この非晶質ポリエステル樹脂の押し出し板に折り曲げ、真空成形、圧空成形などの二次加工手段を用いて必要とする形状に成形して使用することもできる。
【００１５】
上記記載の成形体において、板状の成形体の厚さを２〜６ｍｍとし、該成形体の３９０ｎｍ以下の波長の光を実質的に遮蔽し、３９０〜４８０ｎｍの波長の光の平均透過率を１５〜３０％に、４８０〜７００ｎｍの波長の光の平均透過率を５０〜８０％に、７００ｎｍ以上の波長の光の透過率を８５％以上になされた成形体も好ましく用いられる。
この成形体であっても、３９０ｎｍ以下の波長の光を実質的に遮蔽しているので、走光性昆虫の飛来を防止することができるし、また、３９０〜４８０ｎｍの波長の光の平均透過率を１５〜３０％とし、４８０〜７００ｎｍの波長の光の平均透過率を５０〜８０％としているので、成形体の色相を薄くすることができるのである。加えて、７００ｎｍ以上の波長の光を８５％以上透過するので、優れた透光性の成形体とすることができるのである。この場合、全光線透過率を４０〜７０％、ヘーズを１．０％以下にできる。
【００１６】
また、図１に示す成形体において、板状の成形体の厚さを２〜６ｍｍとし、光の波長別透過率を示すグラフの３９０〜７００ｎｍの範囲において、４６０〜５００ｎｍに極大点を、５６０〜６５０ｎｍに極小点を夫々有し、前記極大点の透過率が前記極小点の透過率より大きくした成形体も好ましく用いられる。この極大点の透過率は６０〜９０％で、極小点の透過率は３０〜８０％であることが、更に好ましくは、それぞれが６５〜８０％、３５〜７０％であるか、或はそれぞれが８０〜９０％、７０〜８５％であることが望ましい。
この成形体にあっては、極大点と極小点が上記の波長の範囲にあるので、明度を抑えて落ち着いた色調とすることができる。この場合、全光線透過率を４０〜７０％、ヘーズを１．０％以下にできる。
【００１７】
更に、図１に示す成形体において、板状の成形体の厚さを２〜６ｍｍとし、３８０ｎｍ以下の波長の光を実質的に遮蔽し、４００ｎｍの波長の光の透過率を１〜２０％とし、４２０ｎｍの波長の光の透過率を７０〜８０％とし、４４０ｎｍ以上の波長の光の透過率を７０％以上とすることも好ましい。更に好ましくは、４４０ｎｍ以上の波長において、４４０〜５３０ｎｍにおいては８０〜９０％、５３０〜６５０ｎｍにおいては７０〜８５％、６５０％以上においては７５％以上であることが望ましい。
この成形体にあっては、３９０ｎｍから４２０ｎｍの範囲で急激に光線透過率が高くなるので、成形体の色相を薄い青色となすことができるし、透光性に優れた成形体とすることができる。この場合、全光線透過率を６０〜８５％、ヘーズを１．０％以下にできる。
【００１８】
以上の成形体は単層構造の板材であるが、図３に示すように、基層１の少なくとも片面に紫外線吸収剤を含有する耐候層２を有する２層構造としてもよい。この２層構造の成形体においても、３９０ｎｍ以下の波長の光を実質的に遮蔽し、３９０〜７００ｎｍの波長の光の平均透過率が４０〜７５％であり、７００ｎｍ以上の波長の光の透過率が８０％以上であることが必要である。基層１には紫外線吸収剤は含ませてもよいし、含まなくてもよい。
他の構成は前記実施形態と同じであるので、説明を省略する。
【００１９】
以下実施例に基づいて具体的に説明する。
（実施例１）
イーストマンケミカル社製の非晶質ポリエチレンテレフタレート樹脂「ＳＰＥＣＡＲ」に着色剤と紫外線吸収剤とを添加した樹脂配合物を調整し、押出し成形機を用いて、厚さ３ｍｍの樹脂板を成形した。得られた非晶質ポリエチレンテレフタレート樹脂板の機械的強度を測定すると共に、光学特性を測定し、その結果を表１に記載する。また、この樹脂板で５０ｃｍの一方が開放した筐体を作製し、２０人の人に、この筐体に頭を１０分間入れてもらい圧迫感を感じるか否かを体験させた。圧迫感を感じた人数を表１に併記する。更に、波長別の全光線透過率を島津製作所製の分光光線透過率測定機「島津自記分光光度計  ＵＶ−３１００」を用いて測定し、その結果を図４に示す。
【００２０】
（実施例２）
実施例１で用いたイーストマンケミカル社製の非晶質ポリエチレンテレフタレート樹脂「ＳＰＥＣＡＲ」に着色剤と紫外線吸収剤とを添加した樹脂配合物を調整し、実施例１と同様にして、厚さ３ｍｍの樹脂板を成形した。実施例１と同様にして、この樹脂板の機械的強度、光学特性を測定し、その結果を表1に併記すると共に、圧迫感を感じる人数も併記した。更に波長別の全光線透過率を図５に示す。
【００２１】
（実施例３）
実施例１で用いたイーストマンケミカル社製の非晶質ポリエチレンテレフタレート樹脂「ＳＰＥＣＡＲ」に着色剤と紫外線吸収剤とを添加した樹脂配合物を調整し、実施例１と同様にして、厚さ３ｍｍの樹脂板を成形した。実施例１と同様にして、この樹脂板の機械的強度、光学特性を測定し、その結果を表1に併記すると共に、圧迫感を感じる人数も併記した。更に波長別の全光線透過率を図６に示す。
【００２２】
（比較例１）
実施例１で用いたイーストマンケミカル社製の非晶質ポリエチレンテレフタレート樹脂「ＳＰＥＣＡＲ」のみの配合物を用いて、実施例１と同様にして、厚さ３．０ｍｍのクリアー透明の樹脂板を成形した。実施例１と同様にして、この樹脂板の機械的強度、光学特性を測定し、その各結果を表1に併記すると共に、圧迫感を感じる人数も併記した。更に波長別の全光線透過率を図７に示す。
【００２３】
（比較例２）
実施例１で用いたイーストマンケミカル社製の非晶質ポリエチレンテレフタレート樹脂「ＳＰＥＣＡＲ」に着色剤と紫外線吸収剤とを添加した樹脂配合物を調整し、実施例１と同様にして、厚さ３ｍｍの濃いオレンジ色の樹脂板を成形した。実施例１と同様にして、この樹脂板の機械的強度、光学特性を測定し、その各結果を表1に併記すると共に、圧迫感を感じる人数も併記した。更に波長別の全光線透過率を図８に示す。
【００２４】
【表１】
2006199796.tif 000002
【００２５】
この表１の結果より、実施例１は薄い黄緑透明で全光線透過率が６９．４％であり、実施例２は薄い緑透明で全光線透過率が５０．１％であり、実施例３は薄い青透明で全光線透過率が８７．４％であり、比較例１は無色透明で全光線透過率が８８．３％であり、比較例２は濃いオレンジ透明で全光線透過率が４５．０％である以外は、ヘーズ、曲げ強さ、シャルピー衝撃において、略同様の数値を示し、同様の用途に使用可能であることがわかる。そして、実施例１〜３は全光線透過率が比較例２の樹脂板よりも高くて透明性に優れていて十分使用可能であり、特に実施例３は比較例１の全光線透過率と略同程度の全透光線透過率を有しているので優れた透明性を有している。
そして、実施例１〜３及び比較例１は、２０人中誰一人圧迫感を感じなかったが、比較例２の濃いオレンジ色の樹脂板は２人が圧迫感を感じており、実使用に当たり、周囲を樹脂板で囲う用途などにおいては、実施例１〜３の樹脂板を使用することが好ましいことがわかる。
【００２６】
また、図４〜図８に示すように、実施例１〜３及び比較例２は、３８０ｎｍ以下の波長の全光線透過率が略０％であり、走光性昆虫の飛来をある程度防止できることがわかる。そして、４００ｎｍから長波長になると全光線透過率が高くなり、この波長に反応する走光性昆虫の飛来を防止はできなくなるが、この波長に反応しない走光性昆虫の飛来を防止することができる。
【００２７】
この走行性昆虫の抑制効果を確認するために、実施例１〜３、及び比較例１〜２の樹脂板を用いて、昆虫の飛来抑制効果の試験を行なった。試験は黒色樹脂板でコ字型筐体を作製すると共に内部に蛍光灯を配置し、前面に上記各樹脂板を配置して試験箱を作製した。これを周囲が雑木林に囲まれ、近くに小川がある山中に４時間放置し、1時間毎に飛来した昆虫を捕虫網で捕獲した。そして、実体顕微鏡で科または目レベルまで同定を行なった。同様の試験を３日間連続して行なった。そして、次式により飛来抑制率を算出し、その結果を表２に記載する。
【００２８】
飛来抑制率（％）＝（１−着色樹脂板区の捕獲数／比較例１の無色樹脂板区の捕獲数）×１００
【００２９】
【表２】
2006199796.tif 000003
【００３０】
表２より、実施例１〜３は比較例１に比べて７０％以上の抑制効果を有していることが実証された。また、比較例２に比べると飛来抑制効果が若干劣るものの実使用においては問題のない範囲であることもわかった。
【図面の簡単な説明】
【００３１】
【図１】本発明の一実施形態を示す樹脂板の断面図である。
【図２】本発明の樹脂板の波長別透過率を示す模式グラフであり、（ａ）、（ｂ）、（ｃ）は代表的な模式グラフをそれぞれ示す。
【図３】本発明の他の実施形態を示す樹脂板の断面図である。
【図４】実施例１の波長別全光線透過率を示すグラフである。
【図５】実施例２の波長別全光線透過率を示すグラフである。
【図６】実施例３の波長別全光線透過率を示すグラフである。
【図７】比較例１の波長別全光線透過率を示すグラフである。
【図８】比較例２の波長別全光線透過率を示すグラフである。
【符号の説明】
【００３２】
１  基層
２  耐候層
【図１】
2006199796.tif 000004
【図２】
2006199796.tif 000005
【図３】
2006199796.tif 000006
【図４】
2006199796.tif 000007
【図５】
2006199796.tif 000008
【図６】
2006199796.tif 000009
【図７】
2006199796.tif 000010
【図８】
2006199796.tif 000011